ПОЛУЧЕНИЕ ОКСИДА ГРАФЕНА

1. Способ получения структур нанолистов оксида графена и/или оксида графита толщиной менее 100 нм в электрохимической ячейке, которая содержит:
(а) положительный электрод, представляющий собой графитовый электрод;
(б) отрицательный электрод, который может быть из графита или другого материала;
(в) электролит, содержащий органические анионы в растворителе;
причем способ включает стадию пропускания тока через ячейку с целью интеркаляции анионов в графитовый положительный электрод для отшелушивания графитового положительного электрода.
2. Способ получения структур нанолистов оксида графена и/или оксида графита толщиной менее 100 нм в электрохимической ячейке, которая содержит:
(а) положительный электрод, представляющий собой графитовый электрод;
(б) отрицательный электрод, который может быть из графита или другого материала;
(в) электролит, содержащий неокисляющие многоатомные анионы в растворе;
причем способ включает стадию пропускания тока через ячейку с целью интеркаляции анионов в графитовый положительный электрод для отшелушивания графитового положительного электрода.
3. Способ получения структур нанолистов оксида графена и/или оксида графита толщиной менее 100 нм в электрохимической ячейке, которая содержит:
(а) положительный электрод, представляющий собой графитовый электрод;
(б) отрицательный электрод, который может быть из графита или другого материала;
-1
-3
(в) электролит, содержащий многоатомные анионы в растворителе, концентрация ионов водорода в электролите составляет менее 1×10 моль дм (моль/л);
причем способ включает стадию пропускания тока через ячейку с целью интеркаляции анионов в графитовый положительный электрод для отшелушивания графитового положительного электрода.
4. Способ получения структур нанолистов оксида графена и/или оксида графита толщиной менее 100 нм в электрохимической ячейке, которая содержит:
(а) положительный электрод, представляющий собой графитовый электрод, соединенный со связующим компонентом электрода;
(б) отрицательный электрод, который может быть из графита или другого материала;
(в) электролит, содержащий анионы в растворителе;
причем способ включает стадию пропускания тока через ячейку с целью интеркаляции анионов в графитовый положительный электрод для отшелушивания графитового положительного электрода.
5. Способ по любому из пп. 1-3, отличающийся тем, что положительный электрод соединен со связующим компонентом электрода.
6. Способ по п. 4, отличающийся тем, что по крайней мере половина поверхности положительного электрода, соприкасающаяся с электролитом, вступает в непосредственный контакт со связующим компонентом электрода в ходе электрохимического процесса, возможно, практически вся поверхность положительного электрода, соприкасающаяся с электролитом, вступает в непосредственный контакт со связующим компонентом электрода в ходе электрохимического процесса.
7. Способ по п. 4, отличающийся тем, что связующий компонент электрода представляет собой пористый фильтр, возможно, пористый фильтр, содержащий материал, выбранный из одного или более из целлюлозных диализных мембран, поликарбонатных мембран и марлевой ткани.
8. Способ по любому из пп. 1-4, отличающийся тем, что положительный электрод содержит слоистое соединение графита, в которое могут быть интеркалированы анионы.
9. Способ по п. 8, отличающийся тем, что указанные анионы включают органические анионы, где возможно анионы состоят, по существу, из органических анионов.
10. Способ по любому из пп. 1 и 9, отличающийся тем, что органические анионы представляют собой кислородсодержащие органические анионы.
11. Способ по п. 10, отличающийся тем, что кислородсодержащие органические анионы включают карбоксилат-анионы, где возможно кислородсодержащие органические анионы состоят, по существу, из карбоксилат-анионов.
1-10
12. Способ по п. 11, в котором указанные карбоксилат-анионы являются Cалканоатами, где возможно карбоксилат-анионы выбраны из одного или более из цитрата и ацетата.
13. Способ по любому из пп. 1-4, отличающийся тем, что электролит содержит указанные анионы в растворе, где возможно раствор представляет собой водный раствор.
-1
-3
-2
-3
14. Способ по любому из пп. 1, 2 и 4, отличающийся тем, что концентрация ионов водорода в электролите составляет менее 1×10 моль дм (моль/л) или, возможно, способ по любому предыдущему пункту, отличающийся тем, что концентрация ионов водорода в электролите составляет менее 1×10 моль дм (моль/л).
15. Способ по любому из пп. 1-4, отличающийся тем, что анионы присутствуют в электролите в концентрации от 0,1 до 2 М.
16. Способ получения оксида графена по любому из пп. 1-4.
17. Способ по любому из пп. 1-4, отличающийся тем, что содержание кислорода в полученном оксиде графена составляет по меньшей мере 10 мас. %.
18. Способ по любому из пп. 1-4, отличающийся тем, что электрохимическая реакция протекает в течение периода времени менее 10 ч, возможно, менее 6 ч.
19. Применение органических анионов в способе получения структур нанолистов оксида графена и/или оксида графита толщиной менее 100 нм в электрохимической ячейке, где указанные органические анионы присутствуют в электролите и интеркалируют в графитовый анод для отшелушивания графитового анода.
20. Применение неокисляющих многоатомных анионов в способе получения структур нанолистов оксида графена и/или оксида графита толщиной менее 100 нм в электрохимической ячейке, где указанные неокисляющие многоатомные анионы присутствуют в электролите и интеркалируют в графитовый анод для отшелушивания графитового анода.
21. Оксид графена, полученный способом по любому из пп. 1-18.